(57)【要約】【課題】食品等の包装に供される包装用ラップフィルムで求められる、密着性、適度なガス透過性による鮮度保持性、防曇性、透明性、柔軟性、耐熱性、フィルム自身の低臭性及び収納箱の切断刃での良好なカット性を満足する優れた包装用樹脂積層フィルムを提供する。【解決手段】少なくとも外層、中間層及び内層の３層以上の構造を有している。この中間層は、２３０℃でのメルトフローレート（ＭＦＲ）と２３０℃での溶融張力（ＭＴ）との関係が式ｌｏｇ（ＭＴ）＞−１．４８ｌｏｇ（ＭＦＲ）＋１．４１を満たす高溶融張力ポリプロピレン樹脂を２〜６０重量％配合したポリプロピレン樹脂層（Ａ）からなり、一方、外層及び内層は、脂肪酸エステル０．３〜６．０重量％配合したポリオレフィン樹脂層（Ｂ）からなる。そして、この包装用樹脂積層フィルムは、これら中間層、外層及び内層を共押出し積層して構成される。更に、前記ポリプロピレン樹脂層（Ａ）及びポリオレフィン樹脂層（Ｂ）の合計厚みは５〜２０μｍであり、かつ、ポリプロピレン樹脂層（Ａ）の厚さは全層の合計厚みの１０〜６０％である。【選択図】なし【特許請求の範囲】
【請求項１】
少なくとも外層、中間層及び内層の３層以上の構造を有し、中間層は２３０℃でのメルトフローレート（ＭＦＲ）と２３０℃での溶融張力（ＭＴ）との関係が式ｌｏｇ（ＭＴ）＞−１．４８ｌｏｇ（ＭＦＲ）＋１．４１を満たす高溶融張力ポリプロピレン樹脂を２〜６０重量％配合したポリプロピレン樹脂層（Ａ）からなり、外層及び内層は脂肪酸エステル０．３〜６．０重量％配合したポリオレフィン樹脂層（Ｂ）からなる、これらを共押出し積層した包装用樹脂積層フィルムであって、
前記ポリプロピレン樹脂層（Ａ）及びポリオレフィン樹脂層（Ｂ）の合計厚みが５〜２０μｍであり、かつ、ポリプロピレン樹脂層（Ａ）の厚さが全層の合計厚みの１０〜６０％である
ことを特徴とする包装用樹脂積層フィルム。
【請求項２】
前記ポリオレフィン樹脂層（Ｂ）に配合する脂肪酸エステルが、モノグリセリン脂肪酸エステル、ポリグリセリン脂肪酸エステル、ソルビタン脂肪酸エステル、高級アルコール脂肪酸エステル及びプロピレングリコール脂肪酸エステルから選ばれ、これらが単独または２種類以上の組み合わせで用いられている
ことを特徴とする請求項１記載の包装用樹脂積層フィルム。
【請求項３】
前記ポリプロピレン樹脂層（Ａ）に熱可塑性エラストマーを４０重量％以下配合した
ことを特徴とする請求項１あるいは請求項２記載の包装用樹脂積層フィルム。
【発明の詳細な説明】
【技術分野】
【０００１】
本発明は、少なくとも３層からなる共押出し積層した包装用樹脂積層フィルムに関する。本発明で提供される包装用樹脂積層フィルムは、密着性、透明性、カット性、引出し性、低臭気性、低熱収縮性及び耐熱性に優れ、主に食品の包装に用いられる。
【背景技術】
【０００２】
従来、食品の鮮度保持、香気の減少防止、飛散漏洩防止、防塵、臭気移行防止等を図るため、包装用ラップフィルムにより生鮮食品や冷凍食品を直接あるいは食器等の容器に入れた状態で包む方法がとられている。この包装用ラップフィルムは、冷蔵庫での食品保存や電子レンジでの加熱調理にも使用されている。
【０００３】
一般にこの種の包装用ラップフィルムは、のこ刃状の金属、紙あるいはプラスチック製の切断刃を備えた箱に収納され、ラップフィルムを手で引き出し適宜必要量を切断刃でカットして使用される。
【０００４】
このように食品等の包装に供される包装用ラップフィルムには、密着性、適度なガス透過性による鮮度保持性、防曇性、透明性、柔軟性、耐熱性、フィルム自身の低臭性、引出し性及び収納箱の切断刃でのカット性が良好であることが求められる。また、包装した食品を電子レンジ等で加熱調理した際に、包装用ラップフィルムの熱収縮によって食品の変形を引き起こさないことが望ましい。
【０００５】
従来、この包装用ラップフィルムとしては、ポリ塩化ビニリデン、ポリ塩化ビニル、ポリエチレン、ポリメチルペンテンを主原料としたものや、ポリエチレン、ポリプロピレン、ポリメチルペンテン、ポリアミド、ポリ酢酸ビニル、ポリエチレンテレフタレート、ポリカーボネートなどを２種以上積層したものが知られている。
【０００６】
しかしながら、従来の食品等を包装する包装用ラップフィルムにおいて、ポリ塩化ビニル系フィルムやポリエチレン系フィルム（例えば、特開平６−１７９７８７号、特公昭５９−２３２６８号）では、電子レンジでの加熱調理に使用した場合、耐熱性が低いためフィルムが融着し、食品や食器からの剥離が困難となる場合がある。また、ポリ塩化ビニリデン系樹脂フィルム（例えば、特公昭３８−４１７４号）では、フィルムの熱収縮によって食品の変形を引き起こすことや、切断刃でカットする際フィルムの引き裂き強度が極めて低いためフィルムのカット性は良好であるが、切断刃以外の方向に裂け易く取り扱い性が悪いという不具合点を有していた。
【０００７】
更に、これらの問題を解決するために、ポリプロピレンを主体にするもの（例えば、特開平６−３２２１９４号、特開２００２−２４０２１０号）や、ポリメチルペンテン系フィルム（例えば、特開平５−２３９２９１号）もある。しかしながら、耐熱性には優れるものの食品等を包装する包装用ラップフィルムに要求されるカット性、柔軟性、密着性の点においては必ずしも十分とは言えない。
【０００８】
【特許文献１】特開平６−１７９７８７号公報
【０００９】
【特許文献２】特公昭５９−２３２６８号公報
【００１０】
【特許文献３】特公昭３８−４１７４号公報
【００１１】
【特許文献４】特開平６−３２２１９４号公報
【００１２】
【特許文献５】特開２００２−２４０２１０号公報
【００１３】
【特許文献６】特開平５−２３９２９１号公報
【発明の開示】
【発明が解決しようとする課題】
【００１４】
本発明はこのような事情に鑑みてなされたもので、食品等の包装に供される包装用ラップフィルムで求められる、密着性、適度なガス透過性による鮮度保持性、防曇性、透明性、柔軟性、耐熱性、フィルム自身の低臭性及び収納箱の切断刃での良好なカット性を満足する優れた包装用樹脂積層フィルムを提供することを目的とする。
【課題を解決するための手段】
【００１５】
本発明に係る包装用樹脂積層フィルムは、少なくとも外層、中間層及び内層の３層以上の構造を有している。この中間層は、２３０℃でのメルトフローレート（ＭＦＲ）と２３０℃での溶融張力（ＭＴ）との関係が式ｌｏｇ（ＭＴ）＞−１．４８ｌｏｇ（ＭＦＲ）＋１．４１を満たす高溶融張力ポリプロピレン樹脂を２〜６０重量％配合したポリプロピレン樹脂層（Ａ）からなり、一方、外層及び内層は、脂肪酸エステル０．３〜６．０重量％配合したポリオレフィン樹脂層（Ｂ）からなる。そして、この包装用樹脂積層フィルムは、これら中間層、外層及び内層を共押出し積層して構成される。更に、前記ポリプロピレン樹脂層（Ａ）及びポリオレフィン樹脂層（Ｂ）の合計厚みは５〜２０μｍであり、かつ、ポリプロピレン樹脂層（Ａ）の厚さは全層の合計厚みの１０〜６０％であることを特徴とする。
【００１６】
本発明のポリプロピレン樹脂層（Ａ）は、メルトフローレート（ＭＦＲ）と２３０℃での溶融張力（ＭＴ）が、次式、即ち、ｌｏｇ（ＭＴ）>−１．４８ｌｏｇ（ＭＦＲ）＋１．４１の関係を満たす高溶融張力ポリプロピレン樹脂を２〜６０重量％配合したものである。これにより、食品等を包装する包装用樹脂積層フィルムの収納箱にある切断刃での良好なカット性を得ることができる。
【００１７】
樹脂のＭＦＲはＪＩＳ Ｋ７２１０記載の方法で２３０℃にて測定され、溶融張力はＪＩＳ Ｋ７２１０記載のＭＦＲ測定用の装置に準じて測定される。
【００１８】
具体的には、例えば、約５ｇの樹脂をシリンダ内に５分間２３０℃で予熱した後、ピストンによって押出速度２０ｍｍ／分でキャピラリより吐出したストランドを１５．７ｍ／分の定速度で引き取り、途中、滑車を介してストレスゲージにて荷重を読み取り、記録し、測定開始から１２０〜１８０秒の間の読みの平均値を溶融張力とする。
【００１９】
上記ポリプロピレン樹脂層（Ａ）に配合する高溶融張力ポリプロピレン樹脂としては、アイソタクチックの半結晶性ポリプロピレンが好適で、例えば、特開昭６２−１２１０７４号に記載された方法によって製造されるものである。ポリプロピレン樹脂層（Ａ）において、高溶融張力ポリプロピレン樹脂の配合量は２〜６０重量％の範囲であることが好ましく、２重量％未満では十分なカット性が得られず、一方、６０重量％を超えると、フィルムの透明性が低く、剛性が高くなり柔軟性が低下し密着性を悪化させる。
【００２０】
ポリプロピレン樹脂としては、例えば、プロピレン単独重合体、プロピレンとエチレン及び又は炭素数４〜１２のα−オレフィンとからなるプロピレン−α−オレフィンランダム共重合体、プロピレンとエチレン又は炭素数４〜１２のα−オレフィンとからなるプロピレン−α−オレフィンブロック共重合体で、これらを単独または２種類以上の組み合わせで用いることができる。
【００２１】
ポリオレフィン樹脂層（Ｂ）の樹脂としては、例えば、低密度ポリエチレン樹脂、ブテン−１、ヘキセン−１，４−メチルペンテン−１、オクテン−１等のα−オレフィンとエチレンとを共重合した直鎖状低密度ポリエチレン樹脂、遷移金属をπ電子系の不飽和環状化合物で挾んだ構造の化合物からなるメタロセン触媒でα−オレフィンとエチレンとを共重合した直鎖状低密度ポリエチレン樹脂、プロピレン樹脂、α−オレフィンとプロピレンの共重合したポリプロピレン系樹脂が挙げられ、これらを単独または２種類以上の組み合わせで用いることができる。
【００２２】
ポリオレフィン樹脂層（Ｂ）に配合する脂肪酸エステルとしては、モノグリセリン脂肪酸エステル、ポリグリセリン脂肪酸エステル、ソルビタン脂肪酸エステル、高級アルコール脂肪酸エステル、プロピレングリコール脂肪酸エステルから選ばれ、これらを単独または２種類以上の組み合わせで用いられていることを特徴とする。
【００２３】
これらの脂肪酸エステルとは、例えば、理研ビタミン（株）よりＯＬ−１００、ＤＯ−１００、Ｌ７１−ＤＥ、Ｌ−２５０Ａ、等の商品名で市販されているものである。
【００２４】
脂肪酸エステルの配合量は、ポリオレフィン樹脂層（Ｂ）に対して０．３〜６．０重量％の範囲が好ましく、０．３重量％未満では密着性とフィルム引き出し性が悪く、逆に６．０重量％を越えると、防曇剤の過剰なフィルム表面へのマイグレーションにより、透明性が低下し、不快なべたつき感や脂肪酸臭が感じられ好ましくない。
【００２５】
ポリプロピレン樹脂層（Ａ）に配合する熱可塑性エラストマーとしては、例えば、エチエン−α−オレフィン共重合体、スチレン・エチレン・ブチレン・スチレン（ＳＥＢＳ）ブロック共重合体、水添スチレンブタジエンラバー（ＨＳＢＲ）、スチレン・エチレンブタジエン・オレフィン結晶・ブロックコポリマー（ＳＥＢＣ）、オレフィン結晶・エチレンブタジエン・オレフィン結晶・ブロックコポリマー（ＣＥＢＣ）、スチレン・イソプレン・スチレン（ＳＩＳ）等で、これらを単独または２種類以上の組み合わせで用いることができる。
【００２６】
ポリプロピレン樹脂層（Ａ）に熱可塑性エラストマーを配合することによって、透明性の向上、柔軟性付与の効果が得られる。
【００２７】
熱可塑性エラストマーの配合量は４０重量％以下の範囲であることが好ましく、４０重量％を越えると柔軟性が高過ぎてフィルムのカット性が悪くなる。
【００２８】
配合材料とポリプロピレン樹脂層（Ａ）およびポリオレフィン樹脂層（Ｂ）を構成する樹脂への混合は、例えば、押出機による溶融混合、各種撹拌混合装置等の公知の方法を用いることができる。
【００２９】
混合後の樹脂組成物は、共押出しが可能なＴダイ法あるいはインフレーション法で積層してフィルムを得ることができる。具体的には、例えば、ポリプロピレン樹脂層（Ａ）およびポリオレフィン樹脂層（Ｂ）を別々の押出機で溶融混練を行ない、多層フィードブロックと接合したＴダイ、またはマルチマニホールドＴダイに供給し、溶融押出しされた積層樹脂を、冷却温調したキャスティングロールで急冷する方法が挙げられる。
【００３０】
溶融押出しされた積層樹脂を急冷することにより、より透明性、粘着性に優れたフィルムが得られる。また、必要に応じて、滑剤、酸化防止剤、帯電防止剤、難燃剤、充填剤、補強剤、離型剤、発泡剤、架橋剤、蛍光剤、防黴剤、抗菌剤、加工助剤、顔料、粘度調整剤等を本発明の樹脂配合に包含できる。食品包装用途としての安全性の確保を図るために、ポリプロピレン樹脂層（Ａ）、ポリオレフィン樹脂層（Ｂ）、熱可塑性エラストマー、上記の滑剤等の添加剤は、ポリオレフィン衛生協議会の自主基準に適合するものが望ましい。
【００３１】
本発明における樹脂積層フィルムの厚みは、ポリプロピレン樹脂層（Ａ）とポリオレフィン樹脂層（Ｂ）との全層の合計厚みが５〜２０μｍであり、かつ、ポリプロピレン樹脂層（Ａ）の厚みが全層の合計厚みの１０〜６０％である。全層の合計厚みが５μｍ未満の場合は、フィルムとしての強度が不十分であり、一方、２０μｍを越える場合は、フィルムとしての強度が高くなりすぎ、カット性、密着性、ラップ性を損なう。更に、ポリプロピレン樹脂層（Ａ）の厚みが全層の合計厚みの１０％未満の場合は、耐熱性が不十分となり、６０％を越えると剛性が上がり柔軟性が低下するため密着性とカット性が不十分となる。
【発明の効果】
【００３２】
本発明によれば、食品包装に供されるラップフィルムに求められる、密着性、透明性、引出し性、フィルム自身の低臭気性、低熱収縮性、耐熱性及びフィルム切断の際の良好なカット性を満足するものとなる。
【発明を実施するための最良の形態】
【００３３】
以下、本発明に係る包装用樹脂積層フィルムを実施例及び比較例を挙げて説明するが、本発明はこれらの実施例の記載のみに限定されるものではない。
【００３４】
この実施例においては、ダイ幅５５０ｍｍの２種３層フィードブロック型Ｔダイ装置を用いて、表１に示したポリプロピレン樹脂層（Ａ）を口径４０ｍｍ、Ｌ／Ｄ２５の押出機、ポリオレフィン樹脂層（Ｂ）を口径５０ｍｍ、Ｌ／Ｄ２５の押出機にて溶融混練し、２５℃に温調したキャスティングロールで引き取り、幅３００ｍｍ、厚み１０μｍの積層フィルムを得た。積層フィルムの層構成は、ポリプロピレン樹脂層（Ａ）を中心層、ポリオレフィン樹脂層（Ｂ）を外層および内層として、（Ｂ）／（Ａ）／（Ｂ）の２種３層とした。各層の厚み構成は、ポリプロピレン樹脂層（Ａ）の中心層厚を２μｍ、ポリオレフィン樹脂層（Ｂ）の外層および内層をそれぞれ４μｍとなるようにした。
【実施例１】
【００３５】
ポリプロピレン樹脂層（Ａ）としてプロピレン単独重合体（住友化学（株）製、商品名：ノーブレンＹ１０１、ＭＦＲ＝１３、密度０．９１）を９５％、高溶融張力ポリプロピレン樹脂（サンアロマー（株）製、商品名：ＰＦ−８１４、ＭＦＲ＝３ｇ／１０分、密度０．９０ｇ／ｃｍ3）を５％配合した樹脂組成物を用いた。ポリオレフィン樹脂層（Ｂ）として低密度ポリエチレン樹脂（住友化学（株）製、商品名：スミカセンＣＥ３５０６、ＭＦＲ＝５．０、密度０．９３１）を７３重量％、直鎖状低密度ポリエチレン樹脂（住友化学（株）製、商品名：エクセレンＶＬ８００、ＭＦＲ＝２０、密度０．９０５）を２５重量％、脂肪酸エステルとしてポリグリセリンオレイン酸エステル（理研ビタミン（株）製、商品名：Ｏ−７１ＤＥ）を２重量％配合した樹脂組成物を用いた。
【実施例２】
【００３６】
ポリプロピレン樹脂層（Ａ）としてプロピレン単独重合体（住友化学（株）製、商品名：ノーブレンＹ１０１、ＭＦＲ＝１３、密度０．９１）を６０％、高溶融張力ポリプロピレン樹脂（サンアロマー（株）製、商品名：ＰＦ−６２３、ＭＦＲ＝１５ｇ／１０分、密度０．９０ｇ／ｃｍ3）を４０％配合した樹脂組成物を用いた。ポリオレフィン樹脂層（Ｂ）として低密度ポリエチレン樹脂（住友化学（株）製、商品名：スミカセンＣＥ３５０６、ＭＦＲ＝５．０、密度０．９３１）を７３重量％、直鎖状低密度ポリエチレン樹脂（住友化学（株）製、商品名：エクセレンＶＬ８００、ＭＦＲ＝２０、密度０．９０５）を２５重量％、脂肪酸エステルとしてポリグリセリンオレイン酸エステル（理研ビタミン（株）製、商品名：Ｏ−７１ＤＥ）を２重量％配合した樹脂組成物を用いた。
【実施例３】
【００３７】
ポリプロピレン樹脂層（Ａ）としてプロピレン単独重合体（住友化学（株）製、商品名：ノーブレンＹ１０１、ＭＦＲ＝１３、密度０．９１）を７５％、高溶融張力ポリプロピレン樹脂（サンアロマー（株）製、ＭＦＲ＝３ｇ／１０分、密度０．９０ｇ／ｃｍ3）を５％、熱可塑性エラストマーとしてスチレン・エチレンブタジエン・オレフィン結晶・ブロックコポリマー（ＪＳＲ（株）製、商品名：ＤＹＮＡＲＯＮ４６００Ｐ（ＳＥＢＣ）、ＭＦＲ＝５．６ｇ／１０分）を２０％配合した樹脂組成物を用いた。ポリオレフィン樹脂層（Ｂ）として低密度ポリエチレン樹脂（住友化学（株）製、商品名：スミカセンＣＥ３５０６、ＭＦＲ＝５．０、密度０．９３１）を７３重量％、直鎖状低密度ポリエチレン樹脂（住友化学（株）製、商品名：エクセレンＶＬ８００、ＭＦＲ＝２０、密度０．９０５）を２５重量％、脂肪酸エステルとしてポリグリセリンオレイン酸エステル（理研ビタミン（株）製、商品名：Ｏ−７１ＤＥ）を２重量％配合した樹脂組成物を用いた。
【００３８】
＜比較例１＞
ポリプロピレン樹脂層（Ａ）としてプロピレン単独重合体（住友化学（株）製、商品名：ノーブレンＹ１０１、ＭＦＲ＝１３、密度０．９１）を用いた。ポリオレフィン樹脂層（Ｂ）として低密度ポリエチレン樹脂（住友化学（株）製、商品名：スミカセンＣＥ３５０６、ＭＦＲ＝５．０、密度０．９３１）を７３重量％、直鎖状低密度ポリエチレン樹脂（住友化学（株）製、商品名：エクセレンＶＬ８００、ＭＦＲ＝２０、密度０．９０５）を２５重量％、脂肪酸エステルとしてポリグリセリンオレイン酸エステル（理研ビタミン（株）製、商品名：Ｏ−７１ＤＥ）を２重量％配合した樹脂組成物を用いた。
【００３９】
＜比較例２＞
ポリプロピレン樹脂層（Ａ）としてプロピレン単独重合体（住友化学（株）製、商品名：ノーブレンＹ１０１、ＭＦＲ＝１３、密度０．９１）を９５％、高溶融張力ポリプロピレン樹脂（サンアロマー（株）製、商品名：ＰＦ−８１４、ＭＦＲ＝３ｇ／１０分、密度０．９０ｇ／ｃｍ3）を５％配合した樹脂組成物を用いた。ポリオレフィン樹脂層（Ｂ）として低密度ポリエチレン樹脂（住友化学（株）製、商品名：スミカセンＣＥ３５０６、ＭＦＲ＝５．０、密度０．９３１）を６７重量％、直鎖状低密度ポリエチレン樹脂（住友化学（株）製、商品名：エクセレンＶＬ８００、ＭＦＲ＝２０、密度０．９０５）を２５重量％、脂肪酸エステルとしてポリグリセリンオレイン酸エステル（理研ビタミン（株）製、商品名：Ｏ−７１ＤＥ）を８重量％配合した樹脂組成物を用いた。
【００４０】
＜比較例３＞
ポリプロピレン樹脂層（Ａ）としてプロピレン単独重合体（住友化学（株）製、商品名：ノーブレンＹ１０１、ＭＦＲ＝１３、密度０．９１）を４５％、高溶融張力ポリプロピレン樹脂（サンアロマー（株）製、ＭＦＲ＝３ｇ／１０分、密度０．９０ｇ／ｃｍ3）を５％、熱可塑性エラストマーとしてスチレン・エチレンブタジエン・オレフィン結晶・ブロックコポリマー（ＪＳＲ（株）製、商品名：ＤＹＮＡＲＯＮ４６００Ｐ（ＳＥＢＣ）、ＭＦＲ＝５．６ｇ／１０分）を５０％配合した樹脂組成物を用いた。ポリオレフィン樹脂層（Ｂ）として低密度ポリエチレン樹脂（住友化学（株）製、商品名：スミカセンＣＥ３５０６、ＭＦＲ＝５．０、密度０．９３１）を７３重量％、直鎖状低密度ポリエチレン樹脂（住友化学（株）製、商品名：エクセレンＶＬ８００、ＭＦＲ＝２０、密度０．９０５）を２５重量％、脂肪酸エステルとしてポリグリセリンオレイン酸エステル（理研ビタミン（株）製、商品名：Ｏ−７１ＤＥ）を２重量％配合した樹脂組成物を用いた。
【００４１】
＜参考例１〜３＞
参考例１としてＡ社製の市販の塩ビ系ラップフィルム、参考例２としてＢ社製の市販の塩化ビニリデン系ラップフィルム、参考例３としてＣ社製の市販のポリメチルペンテン系ラップフィルムを用いた。なお、表１の参考例２におけるガス透過量の「＜０．１」なる記載は、０．１以下、即ち、殆ど検出できなかったことを意味する。
【００４２】
実施例、比較例、参考例のフィルムについては、下記に示した評価方法によりフィルム特性の評価を行ない、その評価結果を表１中に併記した。
【００４３】
カット性の評価に関しては、筒状紙管にフィルムをロール状に巻付け、金属製のこ刃の切断刃を備え付けた収納箱に収納し、フィルムを引き出しカットする際の切断力を測定することにより行った。切断力の測定には、ハンディー式荷重測定機器（アリコ−エンジニアリング（株）製、デジタル式プシュプルゲージ９５０２Ｂ型）を用いた。
【００４４】
引裂強度の評価に関しては、ＪＩＳ規格Ｋ７１２８−２のエレメンドルフ引裂法によりフィルムの引裂強度を測定することにより行った。
【００４５】
粘着力の評価に関しては、幅２５０ｍｍにカットしたフィルムを、内径４０ｍｍ、幅３００ｍｍ、重量３ｋｇのゴムロールでガラス板と加圧密着させ、東洋精機製ストログラフＲ２型を用いて角度１５０度方向にＴピール剥離強度を測定することにより行った。
【００４６】
引き出し性の評価に関しては、収納箱に入れた状態のフィルムを手で引き出した際に、軽く容易に引き出せる場合を○、引き出しが少し重い場合を△、引き出しが重くフィルムが収納箱から飛び出そうな場合を×とすることにより行った。
【００４７】
ラップ性の評価に関しては、食器や食品をフィルムで包装した際に、柔軟性と密着性の程度が良好な場合を○、やや良好な場合を△、悪い場合を×とすることにより行った。
【００４８】
耐熱性の評価に関しては、東京都条例第１０２７号に準じ、フィルムを幅３０ｍｍ、長さ１４０ｍｍの短冊状に切り取り、その両端に全幅を挾む治具を取り付ける。治具間の距離は９０ｍｍとして一方の治具に１０ｇの重りをつり下げた状態で恒温槽に１時間入れて溶断しない温度を求め耐熱温度とすることにより行った。
【００４９】
透明性の評価に関しては、自動式曇度計（日本電色工業（株）製、商品名：ＮＤＨ−２４型）を用いて、ヘイズ値を測定することにより行った。
【００５０】
官能臭気の評価に関しては、室温に冷えたご飯を陶器製の茶碗に入れ、フィルムで包装し電子レンジで２分間加熱を行ないご飯を温め、その後素早くラップフィルムを剥離し、フィルムとご飯の官能臭気を評価することにより行った。ご飯以外の臭気が感じられない場合を○、ご飯以外のわずかな臭気が感じられる場合を△、ご飯以外の臭気が感じられる場合を×とした。
【００５１】
触感の評価に関しては、フィルムを手で直接触れ、不快なべたつき感がなく可撓性も良好な場合を○、不快なべたつき感がある場合を△、剛性が高く可撓性が悪い場合を×とすることにより行った。
【００５２】
ガス透過量の評価に関しては、ＪＩＳ規格Ｋ７１２６の試験法に準拠して日本分光製ガス透過試験器Ｇａｓｐｅｒｍ−１００を用いて、酸素、炭酸ガスの透過量を測定することにより行った。
【００５３】
透湿度の評価に関しては、ＪＩＳ規格Ｚ０２０８の試験法により透過度を測定することにより行った。
【００５４】
加熱時収縮率の評価に関しては、１００×１００ｍｍにカットしたフィルムを、９８℃の熱水に６０秒間浸漬し収縮率を測定することにより行った。
【００５５】
なお、上記実施例で使用した表１中の配合材料の明細は次の通りである。
（１）ポリプロピレン樹脂ａ（住友化学（株）製、商品名：ノーブレンＹ１０１、ＭＦＲ＝１３、密度０．９１）
（２）高溶融張力ポリプロピレン樹脂ｂ（サンアロマー（株）製、商品名：ＰＦ−８１４、ＭＦＲ＝３ｇ／１０分、密度０．９０ｇ／ｃｍ3）
（３）高溶融張力ポリプロピレン樹脂ｃ（サンアロマー（株）製、商品名：ＰＦ−６２３、ＭＦＲ＝１５ｇ／１０分、密度０．９０ｇ／ｃｍ3）
（４）熱可塑性エラストマーｄ（ＪＳＲ（株）製、商品名：ＤＹＮＡＲＯＮ４６００Ｐ（ＳＥＢＣ）、ＭＦＲ＝５．６ｇ／１０分）
（５）ポリエチレン樹脂ｅ（住友化学（株）製、商品名：スミカセンＣＥ３５０６、ＭＦＲ＝５．０、密度０．９３１）
（６）ポリエチレン樹脂ｆ（住友化学（株）製、商品名：エクセレンＶＬ８００、ＭＦＲ＝２０、密度０．９０５）
（７）脂肪酸エステルｇ（理研ビタミン（株）製、商品名：Ｏ−７１ＤＥ）
【００５６】
【表１】
2005238791.tif 000002